(57)【要約】本発明は、少なくとも２種類の非イオン性表面活性剤および少なくとも１種類のポリウレタン組成物を含有し、少なくとも１種類のポリウレタン組成物が少なくとも１つのアルキルもしくはアリールもしくはアリアルキル基またはこのような基の混合物、少なくとも１つのポリアルキレングリコール基並びに１−デシルイソシアネート、１−ドデシルイソシアネート、ミリスチルイソシアネート、パルミチルイソシアネート、ステアリルイソシアネート、１，４−ブタンジ−イソシアネート、１，６−ヘキサンジイソシアネート、脂環式ジイソシアネート、イソホロンジイソシアネート、１，３−および１，４−シクロヘキサンジイソシアネート、４，４’ジイソシアナトシクロヘキシルメタン、１−メチル−２，４−ジイソシアナトシクロヘキサンおよび１−メチル−２，６−ジイソシアナトシクロヘキサンとのこの混合物、ヘキサメチレンジイソシアネートビューレット、ヘキサメチレンジイソシアネートトリマー、イソホロンジイソシアネートトリマー並びにこれらの混合物から選択される少なくとも１つのイソシアネート基からなる、透明濃厚化水性組成物に関する。本発明は、さらに、酸性水性配合物をこれらの透明性を維持しながら濃厚化することへの該組成物の使用に関する。得られる濃厚化された透明酸性水性配合物も本発明の一部である。【特許請求の範囲】
【請求項１】
（ａ）少なくとも２種類の非イオン性表面活性剤、
（ｂ）アルキルもしくはアリールもしくはアリアルキル型の少なくとも１つの基またはこれらの基の混合物、好ましくはポリエチレングリコールである、ポリアルキレングリコール型の少なくとも１つの基、および
モノイソシアネート、および特には、１−デシルイソシアネート、１−ドデシルイソシアネート、ミリスチルイソシアネート、パルミチルイソシアネート、ステアリルイソシアネート、
ジイソシアネート、および特には、１，４−ブタンジ−イソシアネート、１，６−ヘキサンジイソシアネート、脂環式ジイソシアネート、および特には、イソホロンジイソシアネート、１，３−および１，４−シクロヘキサンジイソシアネート、４，４’ジイソシアナトジシクロヘキシルメタン、１−メチル−２，４−ジイソシアナトシクロヘキサンおよび１−メチル−２，６−ジイソシアナトシクロヘキサンとのこの混合物、
トリイソシアネート、および特には、ヘキサメチレンジイソシアネートビューレット、ヘキサメチレンジイソシアネートトリマー、イソホロンジイソシアネートトリマー、
並びにこれらの混合物、
のうちから選択される少なくとも１つのイソシアネート基
からなる少なくとも１種類のポリウレタン化合物、
（ｃ）並びに水、
を含有する濃厚化透明水性化合物。
【請求項２】
各々の構成要素の重量パーセンテージで表し、配合物の総重量に対して
（ａ）少なくとも２種類の非イオン性表面活性剤１０％から８０％、および好ましくは、２０％から６５％、
（ｂ）アルキルもしくはアリールもしくはアリアルキル型の少なくとも１つの基またはこれらの基の混合物、好ましくはポリエチレングリコールである、ポリアルキレングリコール型の少なくとも１つの基、および
モノイソシアネート、および特には、１−デシルイソシアネート、１−ドデシルイソシアネート、ミリスチルイソシアネート、パルミチルイソシアネート、ステアリルイソシアネート、
ジイソシアネート、および特には、１，４−ブタンジ−イソシアネート、１，６−ヘキサンジイソシアネート、脂環式ジイソシアネート、および特には、イソホロンジイソシアネート、１，３−および１，４−シクロヘキサンジイソシアネート、４，４’ジイソシアナトシクロヘキシルメタン、１−メチル−２，４−ジイソシアナトシクロヘキサンおよび１−メチル−２，６−ジイソシアナトシクロヘキサンとのこの混合物、
トリイソシアネート、および特には、ヘキサメチレンジイソシアネートビューレット、ヘキサメチレンジイソシアネートトリマー、イソホロンジイソシアネートトリマー、
並びにこれらの混合物、
のうちから選択される少なくとも１つのイソシアネート基からなる、
少なくとも１種類のポリウレタン化合物４％から４０％、および好ましくは、１０％から３０％、
（ｃ）並びに水残部、
を含有することを特徴とする、請求項１に記載の濃厚化透明水性化合物。
【請求項３】
濃厚化透明水性化合物が用いる表面活性剤に関して、該表面活性剤が、好ましくは３から４０のオキシエチレン単位を有し、および好ましくは８から３０個の炭素原子、および非常に好ましくは８から２０個の炭素原子を有する、非イオン性オキシアルキル化脂肪族アルコールであることを特徴とする、請求項１もしくは２の一項に記載の濃厚化透明水性化合物。
【請求項４】
濃厚化透明水性化合物が用いるポリウレタンに関して、アルキルもしくはアリールもしくはアリアルキル型の基、これらの基の混合物が、好ましくは、脂肪族アルコールであり、これらの脂肪族アルコールが、好ましくは８から２０個の炭素原子、非常に好ましくは１０から１８個の炭素原子、および極めて好ましくは１０から１６個の炭素原子を有することを特徴とする、請求項１から３の一項に記載の濃厚化透明水性化合物。
【請求項５】
濃厚化透明水性化合物が用いるポリウレタンに関して、ポリアルキレングリコール基が５，０００ｇ／ｍｏｌｅから２０，０００ｇ／ｍｏｌｅ、および好ましくは８，０００ｇ／ｍｏｌｅから１５，０００ｇ／ｍｏｌｅ、および非常に好ましくは８，０００ｇ／ｍｏｌｅから１２，０００ｇ／ｍｏｌｅの分子量を有することを特徴とする、請求項１から４の一項に記載の濃厚化透明水性化合物。
【請求項６】
濃厚化透明水性化合物が用いるポリウレタンに関して、イソシアネート基がジイソシアネート、および特には、１，４−ブタンジイソシアネート、１，６−ヘキサンジイソシアネート、脂環式ジイソシアネート、および特には、イソホロンジイソシアネート、１，３−および１，４−シクロヘキサンジイソシアネート、４，４’ジイソシアナトシクロヘキシルメタン、１−メチル−２，４−ジイソシアナトシクロヘキサンおよび１−メチル−２，６−ジイソシアナトシクロヘキサンとのこの混合物並びにこれらの混合物のうちから選択されることを特徴とし、および好ましくは、イソシアネート基がイソホロンジイソシアネートであることを特徴とする、請求項１から５の一項に記載の濃厚化透明水性化合物。
【請求項７】
酸性水性配合物の濃厚化およびこれらの透明性の保持のための
（ａ）少なくとも２種類の非イオン性表面活性剤、
（ｂ）アルキルもしくはアリールもしくはアリアルキル型の少なくとも１つの基またはこれらの基の混合物、好ましくはポリエチレングリコールである、ポリアルキレングリコール型の少なくとも１つの基、および
モノイソシアネート、および特には、１−デシルイソシアネート、１−ドデシルイソシアネート、ミリスチルイソシアネート、パルミチルイソシアネート、ステアリルイソシアネート、
ジイソシアネート、および特には、１，４−ブタンジ−イソシアネート、１，６−ヘキサンジイソシアネート、脂環式ジイソシアネート、および特には、イソホロンジイソシアネート、１，３−および１，４−シクロヘキサンジイソシアネート、４，４’ジイソシアナトシクロヘキシルメタン、１−メチル−２，４−ジイソシアナトシクロヘキサンおよび１−メチル−２，６−ジイソシアナトシクロヘキサンとのこの混合物、
トリイソシアネート、および特には、ヘキサメチレンジイソシアネートビューレット、ヘキサメチレンジイソシアネートトリマー、イソホロンジイソシアネートトリマー、
並びにこれらの混合物、
のうちから選択される少なくとも１つの特定のイソシアネート基からなる、少なくとも１種類のポリウレタン化合物、
（ｃ）並びに水、
を含有する濃厚化透明水性化合物の使用。
【請求項８】
該濃厚化透明水性化合物が、各々の構成要素の重量パーセンテージで表し、この配合物の総重量に対して
（ａ）少なくとも２種類の非イオン性表面活性剤１０％から８０％、および好ましくは、２０％から６５％、
（ｂ）アルキルもしくはアリールもしくはアリアルキル型の少なくとも１つの基またはこれらの基の混合物、好ましくはポリエチレングリコールである、ポリアルキレングリコール型の少なくとも１つの基、および
モノイソシアネート、および特には、１−デシルイソシアネート、１−ドデシルイソシアネート、ミリスチルイソシアネート、パルミチルイソシアネート、ステアリルイソシアネート、
ジイソシアネート、および特には、１，４−ブタンジ−イソシアネート、１，６−ヘキサンジイソシアネート、脂環式ジイソシアネート、および特には、イソホロンジイソシアネート、１，３−および１，４−シクロヘキサンジイソシアネート、４，４’ジイソシアナトシクロヘキシルメタン、１−メチル−２，４−ジイソシアナトシクロヘキサンおよび１−メチル−２，６−ジイソシアナトシクロヘキサンとのこの混合物、
トリイソシアネート、および特には、ヘキサメチレンジイソシアネートビューレット、ヘキサメチレンジイソシアネートトリマー、イソホロンジイソシアネートトリマー、
並びにこれらの混合物、
のうちから選択される少なくとも１つのイソシアネート基からなる、少なくとも１種類のポリウレタン化合物４％から４０％、および好ましくは、１０％から３０％、
（ｃ）並びに水残部、
を含有することを特徴とする、請求項７に記載の使用。
【請求項９】
濃厚化透明水性化合物が、好ましくは３から４０のオキシエチレン単位を有し、および好ましくは８から３０個の炭素原子、および非常に好ましくは８から２０個の炭素原子を有する、非イオン性オキシアルキル化脂肪族アルコールである少なくとも２種類の表面活性剤を含有することを特徴とする、請求項７もしくは８の一項に記載の使用。
【請求項１０】
濃厚化透明水性化合物が少なくとも１種類のポリウレタン化合物を含有し、このアルキルもしくはアリールもしくはアリアルキル型の基またはこれらの基の混合物が、好ましくは、脂肪族アルコールであり、これらの脂肪族アルコールが、好ましくは８から２０個の炭素原子、非常に好ましくは１０から１８個の炭素原子、および極めて好ましくは１０から１６個の炭素原子を有することを特徴とする、請求項７から９の一項に記載の使用。
【請求項１１】
濃厚化透明水性化合物が少なくとも１種類のポリウレタン化合物を含有し、このポリエチレングリコール基が５，０００ｇ／ｍｏｌｅから２０，０００ｇ／ｍｏｌｅ、および好ましくは８，０００ｇ／ｍｏｌｅから１５，０００ｇ／ｍｏｌｅ、および非常に好ましくは８，０００ｇ／ｍｏｌｅから１２，０００ｇ／ｍｏｌｅの分子量を有することを特徴とする、請求項７から１０の一項に記載の使用。
【請求項１２】
濃厚化透明水性化合物が少なくとも１種類のポリウレタン化合物を含有し、このイソシアネート基がジイソシアネート、および特には、１，４−ブタンジ−イソシアネート、１，６−ヘキサンジイソシアネート、脂環式ジイソシアネート、および特には、イソホロンジイソシアネート、１，３−および１，４−シクロヘキサンジイソシアネート、４，４’ジイソシアナトシクロヘキシルメタン、１−メチル−２，４−ジイソシアナトシクロヘキサンおよび１−メチル−２，６−ジイソシアナトシクロヘキサンとのこの混合物並びにこれらの混合物のうちから選択されることを特徴とし、および好ましくは、イソシアネート基がイソホロンジイソシアネートであることを特徴とする、請求項７から１１の一項に記載の使用。
【請求項１３】
濃厚化しようとする酸性水性配合物の総重量に対して、濃厚化透明水性化合物２重量％から５０重量％、および好ましくは、４重量％から２０重量％を用いることを特徴とする、請求項７から１２の一項に記載の使用。
【請求項１４】
濃厚化透明水性化合物を、特には、塩酸、リン酸、硫酸、硝酸、スルファミン酸、酢酸、ホウ酸、シトラコン酸、クエン酸、ジグリコール酸、エチレンジアミン四酢酸、フッ化水素酸、ギ酸、グルコヘプトン酸、グルタル酸、グリコール酸、グリオキシル酸、イセチオン酸、イタコン酸、乳酸、マレイン酸、リンゴ酸、メタンスルホン酸、メチルコハク酸、オクチル酸、シュウ酸、過酢酸、プロピオン酸、サッカリン酸、コハク酸もしくは吉草酸のうちから、またはホスホン酸、例えば、特には、１−ヒドロキシエタン  １，１−ジホスホン酸、アミノトリメチレンホスホン酸、エチレンジアミンテトラメチルホスホン酸、ジエチレントリアミンペンタメチルホスホン酸、ヘキサメチレンジアミンテトラメチルホスホン酸、ヒドロキシエチルアミノジメチルホスホン酸、２−ホスホノブタン−１，２，４−トリカルボン酸、もしくはこれらの酸の混合物のうちから、または酸素添加水を含むこれらの酸の混合物に対して選択される、少なくとも１種類の酸性化剤化合物を含有する酸性水性構成において用いることを特徴とする、請求項７から１３の一項に記載の使用。
【請求項１５】
濃厚化透明水性化合物を酸性水性配合物において用い、このｐＨが７未満、好ましくは６未満、非常に好ましくは５未満、およびさらにより好ましくは４未満であることを特徴とする、請求項７から１４の一項に記載の使用。
【請求項１６】
請求項１から６の一項に記載の濃厚化水性化合物を含有することを特徴とする、外見が透明であり、濃厚化された酸性水性配合物。
【発明の詳細な説明】
【技術分野】
【０００１】
本発明の技術分野は、例えば、特には、７未満のｐＨが必要である洗浄、スケール除去および化粧用途の、「酸」配合物（酸は、この文脈においては、７未満のｐＨを有することを厳密に意味するものと受け取られる）と呼ばれる水性配合物からなる。
【発明の開示】
【０００２】
本発明の第１の目的は
（ａ）少なくとも２種類の非イオン性表面活性剤、
（ｂ）アルキルもしくはアリールもしくはアリアルキル（ａｒｙａｌｋｙｌ）型の少なくとも１つの基またはこれらの基の混合物、好ましくはポリエチレングリコールである、ポリアルキレングリコール型の少なくとも１つの基、および、本出願において以下で説明される、少なくとも１つの特定のイソシアネート基からなる、少なくとも１種類のポリウレタン化合物、
（ｃ）並びに水、
を含有する濃厚化透明水性化合物からなる。
【０００３】
本発明の別の目的は、酸性水性配合物を、これらの透明性を維持しながら濃厚化しようとする、このような化合物の使用である。
【０００４】
本発明の最後の目的は、透明でこのように濃厚化された酸性水性配合物にある。
【０００５】
水性配合物の領域においては、これらが最終消費者によって用いられるとき、これらの満足のいく適用性のため、該配合物を濃厚化する（即ち、これらの粘度を高める）ことが周知の必要条件である。
【０００６】
このようにするため、当業者（このような配合物の配合者）は、長年、レオロジー改質添加物（ｒｈｅｏｌｏｇｙ  ｍｏｄｉｆｙｉｎｇ  ａｄｄｉｔｉｖｅｓ）を開発しており、この主な効果は彼が製造する配合物の濃厚化のものである；これらの添加物は、天然起源であろうと合成起源であろうと、濃厚化剤の名称を有する。
【０００７】
本発明が関わるより限定された領域、即ち、いわゆる酸性（ｐＨ＜７）水性配合物において、伝統的なアクリル濃厚化剤の使用は明らかに不可能であり、これは後者がこのようなｐＨ値で無効であることが公知であるためである。
【０００８】
したがって、他のタイプの濃厚化剤が使用され、これには、他のものも存在するものの、特にはポリウレタンが含まれる。
【０００９】
このように、当業者はキサンタン系濃厚化剤に精通しており、これらは濃厚化力（ｔｈｉｃｋｅｎｉｎｇ  ｐｏｗｅｒ）の点では比較的有効であるが、それでもやはり２つの大きな問題を有する。
【００１０】
第１は、これらが乾燥粉末の形態で提示され、この粉末は予め水性媒体中に分散させなければならず、これが、当業者もしくは最終消費者がこの分散を達成するためのこの場限りの分散剤を選択しなければならない事実に加えて、この使用のための追加段階を、したがって、追加経費および追加研究員を構成することである。
【００１１】
第２は、家庭用途、例えば、屋内電気器具のスケール除去について、これがこのタイプの濃厚剤に対する制止論であることである。水性媒体中で、これらは濁った溶液を生成し、これは、提示および包装の観点から、最終消費者の期待と完全に対立するものである。
【００１２】
当業者は四級アミン型と異なる表面活性剤との混合物の使用にも精通する。しかしながら、これらの有効性がアミン／表面活性剤対のしばしば困難な調整に依存することが強調されなければならない。しかしながら、これらに対する主な反論は環境的なものである。これらのカチオン性はこれらをアニオン性体（例えば、特には、魚のエラ）に吸着し易くし、これらを水生動物群にとって致命的に危険なものとする。
【００１３】
したがって、当業者は断固としてポリウレタン型の濃厚剤に転向する。
【００１４】
使用のため、このようなポリウレタン型の濃厚剤を可溶化しなければならない；次に、当業者は、溶液の使用に取りかかり、これはしばしば表面活性剤の名称を受ける添加剤の使用からなる。出願人は、このように配合された化合物が、キサンタン化合物の場合におけるような、透明性の問題につながり得ることを示す。
【００１５】
このようなものとして、当業者は文献ＥＰ  １  ０９３  ４８８に精通し、これは、溶媒を用いることなく少量のレオロジー改質剤を用いて、高濃縮濃厚化会合性ポリマーを生成する技術的問題に関する。この文献は、式ＲＯ−（−ＡＯ−）ａ−Ｈの非イオン性表面活性剤の、ポリウレタン型の会合性濃厚化ポリマーの水性濃縮物の粘度を大幅に低下させる薬剤としての使用を記載しており、式中、Ｒは６から１２個の炭素原子を有するアルキル基を示し、ＡＯはオキシエチレンもしくはオキシプロピレン基（１：２から５：６のオキシエチレン：オキシプロピレン基の数の比）を示し、「ａ」は７から１６である。これは、ポリウレタン１０重量％から５０重量％および表面活性剤１重量％から２５重量％を有する水性濃縮物をも記載する。これらの配合物は塗料およびワニス型含有ラテックスの用途において特に適する。
【００１６】
当業者は文献ＥＰ  ０  ８３９  ８７７にも精通し、これは、第１に粘度が低下しているが、レオロジー特性が改善されてもいる、濃厚剤の調製の問題の解決を求めている。この文献は、ウレタン系濃厚剤、非イオン性表面活性剤および第３添加物（ジエステル）からなる水系のレオロジーを調整するための濃厚剤の調製を記載する。
【００１７】
彼は文献ＥＰ  ０  ６８２  ０９４にも精通し、この目的は溶媒相の除去にあり、これはポリウレタンを液体で使用可能な形態で配合することを可能にする。この目的のため、これは水系のレオロジーを制御するための会合性濃厚化化合物を記載し、この濃厚化配合物は１５，０００ｍＰａ未満の粘度を有し、各々の構成要素の重量パーセンテージの観点から、濃厚化ポリマー（例えば、ポリウレタン）１５％から４０％、水少なくとも３０％並びに１種類以上のアニオン性および／もしくは非イオン性表面活性剤１％から３０％からなる。
【００１８】
彼は文献ＥＰ  ０  ８３５  ２９１にも精通し、これは、水溶性濃厚化剤（ウレタン基を含む）の水性配合物を調製するための液体形態のポリウレタン基剤を、粘度の低下に薬剤を用いることによって調製することに関し、該薬剤は２から４個の炭素原子を有するオキシアルキレン単位および炭化水素化ラジカルを含有する表面活性剤である。この文献は、各々の構成要素の重量パーセンテージで表し、表面活性剤１％から５０％、濃厚化剤１０％から９９％および水残部で構成される配合物を記載する。
【００１９】
これらの文献で、本発明の技術的問題、即ち、明確に酸性配合物のための濃厚剤の調製に関するものはない。
【００２０】
最後に、当業者は文献ＥＰ  ０  ８７５  ５５７にも精通し、これはポリエーテルウレタン型の会合性濃厚化剤の水性化合物を記載し、これは、ポリウレタン濃度を低下させながらこの化合物を含有する配合物の濃厚化を改善するため、異なる（ＨＬＢおよび混合物の表面活性剤間の質量比の値に関する条件）ＨＬＢ（親水性−親油性比）の少なくとも２種類のイオン性もしくは非イオン性表面活性剤の配合物と配合される。目標とされる用途は極めて広範であり、大多数は、衛生用の酸性配合物の簡潔な言及（第２頁第５５行）を除いて、酸性系の処理には関与しない（第２頁第５０−５６行）。これにも関わらず、このような化合物を、リン酸、硫酸もしくはクエン酸５重量％から１０重量％を含有する酸性配合物において非常に一般的な方法で用いることができることが示されている（第１３頁、第４６から４９行）。
【００２１】
したがって、この文献は酸性配合物の処理に特に適するものではなく、当業者が衛生用の酸性配合物をある１２の他の非酸性用途、例えば、ボーリング流体（ｂｏｒｉｎｇ  ｆｌｕｉｄｓ）、塗料、被覆材、並びにシャンプーおよび類似品用の様々なローション、または農業用および殺虫剤配合物の中に認めて分け隔てする客観的な理由は存在しない。
【００２２】
したがって、キサンタン（最初に可溶化しなければならず、次いで濁った配合物を導く乾燥粉末）および四級アミン（水性動物群にとって危険である生成物）の使用に関連する不利益を防止しつつ、酸性水性配合物の粘度を高める一般的な技術的問題を解決するため、当業者は、驚くべきことに
（ａ）少なくとも２種類の非イオン性表面活性剤、
（ｂ）アルキルもしくはアリールもしくはアリアルキル型の少なくとも１つの基またはこれらの基の混合物、好ましくはポリエチレングリコールである、ポリアルキレングリコール型の少なくとも１つの基、および
モノイソシアネート、および特には、１−デシルイソシアネート、１−ドデシルイソシアネート、ミリスチルイソシアネート、パルミチルイソシアネート、ステアリルイソシアネート、
ジイソシアネート、および特には、１，４−ブタンジ−イソシアネート、１，６−ヘキサンジイソシアネート、脂環式ジイソシアネート、および特には、イソホロンジイソシアネート、１，３−および１，４−シクロヘキサンジイソシアネート、４，４’ジイソシアナトシクロヘキシルメタン、１−メチル−２，４−ジイソシアナトシクロヘキサンおよび１−メチル−２，６−ジイソシアナトシクロヘキサンとのこの混合物、
トリイソシアネート、および特には、ヘキサメチレンジイソシアネートビューレット、ヘキサメチレンジイソシアネートトリマー、イソホロンジイソシアネートトリマー、
並びにこれらの混合物、
のうちから選択される少なくとも１つの特定のイソシアネート基からなる、少なくとも１種類のポリウレタン化合物、
（ｃ）並びに水、
を含有する新規濃厚化透明化合物を用いている。
【００２３】
まったく驚くべきことに、これらの化合物は完全に透明であることが立証され、これら自体も完全に透明であり、従来技術の全てのポリウレタン化合物にはなかった濃厚化酸性水性配合物の生成を可能にする。
【００２４】
加えて、このような化合物は、これらを含有する酸性水性配合物を、非常に実質的に、従来技術のポリウレタン化合物よりも有効に、濃厚化することを可能にする。
【００２５】
濃厚化化合物および濃厚化酸性水性配合物の両者において透明性を保持しながら粘度の増加の一般的な問題を解決するため、出願人は、これらの目的を達成するにはポリウレタン化合物を完全に可溶化することが必要であることを認めることができた。
【００２６】
出願人の功績は、特には、少なくとも２種類の表面活性剤および本出願において後述されるような少なくとも１種類の特定のポリウレタン化合物の混合物の開発にある。ここで、表面活性剤／ポリウレタン対は、表面活性剤がこれらのポリウレタンを水中で完全に可溶化するようなものであり、これは、出願人の研究によると、驚くべきことに、濃厚化化合物および濃厚化酸性水性配合物における透明性を保持しながら、この濃厚化効果の点で非常に有効である生成物を得ることを可能にする。
【００２７】
したがって、（従来技術のキサンタンおよび特定のポリウレタン混合物のように）濁った溶液が生成することはなく、（四級アミンもしくは溶媒とは異なって）環境的な危険性はなく、この技術は用いるのが非常に簡単である（キサンタンのような粉末の問題がない。）。加えて、得られる濃厚化効果は非常に実質的である。
【００２８】
したがって、本発明の第１の目的は
（ａ）少なくとも２種類の非イオン性表面活性剤、
（ｂ）アルキルもしくはアリールもしくはアリアルキル型の少なくとも１つの基またはこれらの基の混合物、好ましくはポリエチレングリコールである、ポリアルキレングリコール型の少なくとも１つの基、および
モノイソシアネート、および特には、１−デシルイソシアネート、１−ドデシルイソシアネート、ミリスチルイソシアネート、パルミチルイソシアネート、ステアリルイソシアネート、
ジイソシアネート、および特には、１，４−ブタンジ−イソシアネート、１，６−ヘキサンジイソシアネート、脂環式ジイソシアネート、および特には、イソホロンジイソシアネート、１，３−および１，４−シクロヘキサンジイソシアネート、４，４’ジイソシアナトシクロヘキシルメタン、１−メチル−２，４−ジイソシアナトシクロヘキサンおよび１−メチル−２，６−ジイソシアナトシクロヘキサンとのこの混合物、
トリイソシアネート、および特には、ヘキサメチレンジイソシアネートビューレット、ヘキサメチレンジイソシアネートトリマー、イソホロンジイソシアネートトリマー、
並びにこれらの混合物、
のうちから選択される少なくとも１つの特定のイソシアネート基からなる、少なくとも１種類のポリウレタン化合物、
（ｃ）並びに水、
を含有する濃厚化透明水性化合物からなる。
【００２９】
これらの濃厚化透明水性化合物は、これらが、各々の構成要素の重量パーセンテージで表し、この配合物の総重量に対して
（ａ）少なくとも２種類の非イオン性表面活性剤１０％から８０％、および好ましくは、２０％から６５％、
（ｂ）アルキルもしくはアリールもしくはアリアルキル型の少なくとも１つの基またはこれらの基の混合物、好ましくはポリエチレングリコールである、ポリアルキレングリコール型の少なくとも１つの基、および
モノイソシアネート、および特には、１−デシルイソシアネート、１−ドデシルイソシアネート、ミリスチルイソシアネート、パルミチルイソシアネート、ステアリルイソシアネート、
ジイソシアネート、および特には、１，４−ブタンジ−イソシアネート、１，６−ヘキサンジイソシアネート、脂環式ジイソシアネート、および特には、イソホロンジイソシアネート、１，３−および１，４−シクロヘキサンジイソシアネート、４，４’ジイソシアナトシクロヘキシルメタン、１−メチル−２，４−ジイソシアナトシクロヘキサンおよび１−メチル−２，６−ジイソシアナトシクロヘキサンとのこの混合物、
トリイソシアネート、および特には、ヘキサメチレンジイソシアネートビューレット、ヘキサメチレンジイソシアネートトリマー、イソホロンジイソシアネートトリマー、
並びにこれらの混合物、
のうちから選択される少なくとも１つのイソシアネート基からなる、少なくとも１種類のポリウレタン化合物４％から４０％、および好ましくは、１０％から３０％、
（ｃ）並びに水残部、
を含有することも特徴とする。
【００３０】
これらの濃厚化透明水性化合物は、これらが用いる表面活性剤に関して、該表面活性剤が、好ましくは３から４０のオキシエチレン単位を有し、および好ましくは８から３０個の炭素原子、および非常に好ましくは８から２０個の炭素原子を有する、非イオン性オキシアルキル化脂肪族アルコールであることも特徴とする。
【００３１】
これらの濃厚化透明水性化合物は、これらが用いるポリウレタンに関して、アルキルもしくはアリールもしくはアリアルキル型の基、これらの基の混合物が、好ましくは脂肪族アルコールであり、これらの脂肪族アルコールが、好ましくは８から２０個の炭素原子、非常に好ましくは１０から１８個の炭素原子、および極めて好ましくは１０から１６個の炭素原子を有することも特徴とする。
【００３２】
これらの濃厚化透明水性化合物は、これらが用いるポリウレタンに関して、ポリアルキレングリコール基が５，０００ｇ／ｍｏｌｅから２０，０００ｇ／ｍｏｌｅ、および好ましくは８，０００ｇ／ｍｏｌｅから１５，０００ｇ／ｍｏｌｅ、および非常に好ましくは８，０００ｇ／ｍｏｌｅから１２，０００ｇ／ｍｏｌｅの分子量を有することも特徴とする。
【００３３】
出願人は、本出願において、用いられるポリマーの分子量がＧＰＣ（ゲル浸透クロマトグラフィー）法を用いて決定され、この方法が、２つの検出器が取り付けられ、この一方が光の動的拡散をＶｉｓｃｏｔｅｋ（商標）粘度計を用いて測定される粘度と結びつけ、他方がＷａｔｅｒｓ（商標）ブランドの屈折計濃度の検出器である、Ｗａｔｅｒｓ（商標）ブランドの液体クロマトグラフィー装置を用いるものであることを指摘する。
【００３４】
この液体クロマトグラフィー機器には、研究されるポリマーの異なる分子量を分離するために当業者によって適切に選択される、立体排除カラムが取り付けられる。
【００３５】
溶離液相は水相である。
【００３６】
これらの濃厚化透明水性化合物は、これらが用いるポリウレタンに関して、イソシアネート基がジイソシアネート、および特には、１，４−ブタンジ−イソシアネート、１，６−ヘキサンジイソシアネート、脂環式ジイソシアネート、および特には、イソホロンジイソシアネート、１，３−および１，４−シクロヘキサンジイソシアネート、４，４’ジイソシアナトシクロヘキシルメタン、１−メチル−２，４−ジイソシアナトシクロヘキサンおよび１−メチル−２，６−ジイソシアナトシクロヘキサンとのこの混合物並びにこれらの混合物のうちから選択され、および好ましくは、イソシアネート基がイソホロンジイソシアネートであることも特徴とする。
【００３７】
本発明の第２の目的は、酸性水性配合物の濃厚化およびこれらの透明性の保持のための
（ａ）少なくとも２種類の非イオン性表面活性剤、
（ｂ）アルキルもしくはアリールもしくはアリアルキル型の少なくとも１つの基またはこれらの基の混合物、好ましくはポリエチレングリコールである、ポリアルキレングリコールの少なくとも１つの基、および
モノイソシアネート、および特には、１−デシルイソシアネート、１−ドデシルイソシアネート、ミリスチルイソシアネート、パルミチルイソシアネート、ステアリルイソシアネート、
ジイソシアネート、および特には、１，４−ブタンジ−イソシアネート、１，６−ヘキサンジイソシアネート、脂環式ジイソシアネート、および特には、イソホロンジイソシアネート、１，３−および１，４−シクロヘキサンジイソシアネート、４，４’ジイソシアナトシクロヘキシルメタン、１−メチル−２，４−ジイソシアナトシクロヘキサンおよび１−メチル−２，６−ジイソシアナトシクロヘキサンとのこの混合物、
トリイソシアネート、および特には、ヘキサメチレンジイソシアネートビューレット、ヘキサメチレンジイソシアネートトリマー、イソホロンジイソシアネートトリマー、
並びにこれらの混合物、
のうちから選択される少なくとも１つの特定のイソシアネート基からなる、少なくとも１種類のポリウレタン化合物、
（ｃ）並びに水、
を含有する濃厚化透明水性化合物の使用にある。
【００３８】
この使用は、該濃厚化透明水性化合物が、各々の構成要素の重量パーセンテージで表し、この配合物の総重量に対して
（ａ）少なくとも２種類の非イオン性表面活性剤１０％から８０％、および好ましくは、２０％から６５％、
（ｂ）アルキルもしくはアリールもしくはアリアルキル型の少なくとも１つの基またはこれらの基の混合物、好ましくはポリエチレングリコールである、ポリアルキレングリコール型の少なくとも１つの基、および
モノイソシアネート、および特には、１−デシルイソシアネート、１−ドデシルイソシアネート、ミリスチルイソシアネート、パルミチルイソシアネート、ステアリルイソシアネート、
ジイソシアネート、および特には、１，４−ブタンジ−イソシアネート、１，６−ヘキサンジイソシアネート、脂環式ジイソシアネート、および特には、イソホロンジイソシアネート、１，３−および１，４−シクロヘキサンジイソシアネート、４，４’ジイソシアナトシクロヘキシルメタン、１−メチル−２，４−ジイソシアナトシクロヘキサンおよび１−メチル−２，６−ジイソシアナトシクロヘキサンとのこの混合物、
トリイソシアネート、および特には、ヘキサメチレンジイソシアネートビューレット、ヘキサメチレンジイソシアネートトリマー、イソホロンジイソシアネートトリマー、
並びにこれらの混合物、
のうちから選択される少なくとも１つのイソシアネート基からなる、少なくとも１種類のポリウレタン化合物４％から４０％、および好ましくは、１０％から３０％、
（ｃ）並びに水残部、
を含有することも特徴とする。
【００３９】
この使用は、濃厚化透明水性組成物が、好ましくは３から４０のオキシエチレン単位を有し、および好ましくは８から３０個の炭素原子、および非常に好ましくは８から２０個の炭素原子を有する、非イオン性オキシアルキル化脂肪族アルコールである少なくとも２種類の表面活性剤を含有することも特徴とする。
【００４０】
この使用は、濃厚化透明水性化合物が少なくとも１種類のポリウレタン化合物を含有し、このアルキルもしくはアリールもしくはアリアルキル型の基またはこれらの基の混合物が、好ましくは脂肪族アルコールであり、これらの脂肪族アルコールが、好ましくは８から２０個の炭素原子、非常に好ましくは１０から１８個の炭素原子、および極めて好ましくは１０から１６個の炭素原子を有することも特徴とする。
【００４１】
この使用は、濃厚化透明水性化合物が少なくとも１種類のポリウレタン化合物を含有し、このポリアルキレングリコール基が５，０００ｇ／ｍｏｌｅから２０，０００ｇ／ｍｏｌｅ、および好ましくは８，０００ｇ／ｍｏｌｅから１５，０００ｇ／ｍｏｌｅ、および非常に好ましくは８，０００ｇ／ｍｏｌｅから１２，０００ｇ／ｍｏｌｅの分子量を有することも特徴とする。
【００４２】
この使用は、濃厚化透明水性化合物が少なくとも１種類のポリウレタン化合物を含有し、このイソシアネート基がジイソシアネート、および特には、１，４−ブタンジ−イソシアネート、１，６−ヘキサンジイソシアネート、脂環式ジイソシアネート、および特には、イソホロンジイソシアネート、１，３−および１，４−シクロヘキサンジイソシアネート、４，４’ジイソシアナトシクロヘキシルメタン、１−メチル−２，４−ジイソシアナトシクロヘキサンおよび１−メチル−２，６−ジイソシアナトシクロヘキサンとのこの混合物並びにこれらの混合物のうちから選択され、および好ましくは、イソシアネート基がイソホロンジイソシアネートであることも特徴とする。
【００４３】
この使用は、濃厚化しようとする酸性水性配合物の総重量に対して、濃厚化透明水性化合物２重量％から５０重量％、および好ましくは、４重量％から２０重量％を用いることをも特徴とする。
【００４４】
この使用は、濃厚化透明水性化合物を、特には、塩酸、リン酸、硫酸、硝酸、スルファミン酸、酢酸、ホウ酸、シトラコン酸、クエン酸、ジグリコール酸、エチレンジアミン四酢酸、フッ化水素酸、ギ酸、グルコヘプトン酸、グルタル酸、グリコール酸、グリオキシル酸、イセチオン酸、イタコン酸、乳酸、マレイン酸、リンゴ酸、メタンスルホン酸、メチルコハク酸、オクチル酸、シュウ酸、過酢酸、プロピオン酸、サッカリン酸、コハク酸もしくは吉草酸のうちから、またはホスホン酸、例えば、特には、１−ヒドロキシエタン  １，１−ジホスホン酸、アミノトリメチレンホスホン酸、エチレンジアミンテトラメチルホスホン酸、ジエチレントリアミンペンタメチルホスホン酸、ヘキサメチレンジアミンテトラメチルホスホン酸、ヒドロキシエチルアミノジメチルホスホン酸、２−ホスホノブタン−１，２，４−トリカルボン酸、もしくはこれらの酸の混合物のうちから、または酸素添加水を含むこれらの酸の混合物に対して選択される、少なくとも１種類の酸性化剤化合物を含有する酸性水性構成（ａｎ  ａｃｉｄｉｃ  ａｑｕｅｏｕｓ  ｆｏｒｍａｔｉｏｎ）において用いることも特徴とする。
【００４５】
しかしながら、このリストは包括的なものではない。
【００４６】
この使用は、濃厚化透明水性化合物を酸性水性配合物において用い、このｐＨが７未満、好ましくは６未満、非常に好ましくは５未満、およびさらにより好ましくは４未満であることも特徴とする。
【００４７】
本発明の最後の目的は、このように濃厚化された酸性水性配合物にあり、この外見は透明である。
【００４８】
本発明は、以下の説明および以下の非限定的な実施例を読むことでより良好に理解される。
【００４９】
実施例
【実施例１】
【００５０】
この実施例は、クエン酸を含有する酸性水性配合物を濃厚化する観点での、本発明もしくは従来技術による濃厚化水性化合物の使用を説明する。
【００５１】
この実施例は、本発明による濃厚化水性化合物および本発明による酸性水性配合物も説明する。
【００５２】
試験番号１から１６の各々に対して、各々の濃厚化化合物および各々の酸性水性配合物の透明性もしくはにごり特性を視覚的に評価することによって開始する。
【００５３】
最後に、各々の酸性水性配合物のＢｒｏｏｋｆｉｅｌｄ（商標）粘度を、２５℃および２０ｒｐｍで、（当業者に周知の方法に従って）モジュール番号３を用いて測定する。
【００５４】
この後、この粘度と濃厚化しようとする酸性水性配合物に導入される濃厚化水性化合物の質量パーセンテージとの比Ｒを算出する。
【００５５】
試験番号１
この試験は従来技術を説明する。
【００５６】
濃厚化化合物
この試験は、この化合物の総重量に対する構成要素の重量パーセンテージで表し
ポリウレタン濃厚化剤１０％、
からなる濃厚化化合物を用い、このポリウレタン濃厚化剤は、このポリマーの総重量に対する異なるモノマーの重量パーセンテージで表し
５，５００ｇ／ｍｏｌｅに等しい分子量のポリエチレングリコール８７．０％、
ジ−イソシアネートトルエン６．３％、
１２個の炭素原子を有する直鎖アルコール６．７％、
ラウリルエーテルスルフェートの乾燥重量基準で２８％の水溶液９０％、
からなる。
【００５７】
このように、この濃厚化化合物はポリウレタン濃厚化剤および本発明には含まれ得ない表面活性剤を用いる。
【００５８】
このようにして生成される濃厚化化合物は濁っている。
【００５９】
酸性水性配合物
この濃厚化化合物を酸性水性配合物の濃厚化に用い、この酸性水性配合物は、この配合物の総重量に対する構成要素の重量パーセンテージで表し
クエン酸３％、
上記濃厚化化合物１４％、
濃厚化化合物中に既に存在する水に加えて水８３％
を含有する。
【００６０】
酸性水性配合物のｐＨは２未満である。
【００６１】
このようにして生成される酸性水性配合物は濁っていることが立証される。
【００６２】
試験番号２
この試験は従来技術を説明する。
【００６３】
濃厚化化合物
この試験は、この化合物の総重量に対する構成要素の重量パーセンテージで表し
ポリウレタン濃厚化剤１０％、
からなる濃厚化化合物を用い、このポリウレタン濃厚化剤は、このポリマーの総重量に対する異なるモノマーの重量パーセンテージで表し
５，５００ｇ／ｍｏｌｅに等しい分子量のポリエチレングリコール８７．０％、
ジ−イソシアネートトルエン６．３％、
１２個の炭素原子を有する直鎖アルコール６．７％、
１４および１５個の炭素原子並びに８つのオキシエチレン単位を有する２種類の脂肪族アルコールの混合物９０％、
からなる。
【００６４】
このように、この濃厚化化合物は本発明に含まれ得ないポリウレタン濃厚化剤および本発明に含まれ得ない表面活性剤を用いる。
【００６５】
このようにして生成される濃厚化化合物は濁っている。
【００６６】
酸性水性配合物
この濃厚化化合物を酸性水性配合物の濃厚化に用い、この酸性水性配合物は、この配合物の総重量に対する構成要素の重量パーセンテージで表し
クエン酸３％、
上記濃厚化化合物１４．２％、
濃厚化化合物中に既に存在する水に加えて水８２．８％
を含有する。
【００６７】
酸性水性配合物のｐＨは２未満である。
【００６８】
このようにして生成される酸性水性配合物は濁っていることが立証される。
【００６９】
試験番号３
この試験は従来技術を説明する。
【００７０】
濃厚化化合物
この試験は、この配合物の総重量に対する構成要素の重量パーセンテージで表し
ポリウレタン濃厚化剤１０％、
からなる濃厚化化合物を用い、このポリウレタン濃厚化剤は、このポリマーの総重量に対する異なるモノマーの重量パーセンテージで表し
１０，０００ｇ／ｍｏｌｅに等しい分子量のポリエチレングリコール６９．４％、
イソホロンジ−イソシアネート５．３％、
１２個の炭素原子を有する直鎖アルコール２５．３％、
ラウリルエーテルスルフェートの乾燥重量で２８％の水溶液９０％、
からなる。
【００７１】
このように、この濃厚化化合物は本発明に含まれ得るポリウレタン濃厚化剤および本発明に含まれ得ない表面活性剤を用いる。
【００７２】
このようにして生成される濃厚化化合物は濁っている。
【００７３】
酸性水性配合物
この濃厚化化合物を酸性水性配合物の濃厚化に用い、この酸性水性配合物は、この配合物の総重量に対する構成要素の重量パーセンテージで表し
クエン酸３％、
上記濃厚化化合物１３．６％、
濃厚化化合物中に既に存在する水に加えて水８３．４％
を含有する。
【００７４】
酸性水性配合物のｐＨは２未満である。
【００７５】
このようにして生成される酸性水性配合物は濁っていることが立証される。
【００７６】
試験番号４
この試験は従来技術を説明する。
【００７７】
濃厚化配合物
この試験は、この化合物の総重量に対する構成要素の重量パーセンテージで表し
ポリマーの総重量に対する異なるモノマーの重量パーセンテージで表し
５，５００ｇ／ｍｏｌｅに等しい分子量のポリエチレングリコール８７．０％、
ジ−イソシアネートトルエン６．３％、
１２個の炭素原子を有する直鎖アルコール６．７％、
からなるポリウレタン濃厚化剤１７．６５％、
水１５．９０重量％、
脂肪鎖に１２から１８個の炭素原子を有し、７のエチレンオキシド単位を含む脂肪族アルコールの混合物であるエトキシル化非イオン性表面活性剤２１．９９重量％、
脂肪鎖に１２から１８個の炭素原子を有し、３のエチレンオキシド単位を含む脂肪族アルコールの混合物であるエトキシル化非イオン性表面活性剤４．４４重量％；
脂肪鎖に８個の炭素原子を有し、３５のエチレンオキシド単位を含む脂肪族アルコールの混合物であるエトキシル化非イオン性表面活性剤４０．０２重量％、
からなる濃厚化化合物を用いる。
【００７８】
このように、この濃厚化化合物は本発明に含まれ得ないポリウレタン濃厚化剤および本発明に含まれ得る表面活性剤を用いる。
【００７９】
このように生成される濃厚化化合物は濁っている。
【００８０】
酸性水性配合物
この濃厚化化合物を酸性水性配合物の濃厚化に用い、この酸性水性配合物は、この配合物の総重量に対する構成要素の重量パーセンテージで表し
クエン酸３％、
上記濃厚化化合物１０．４％、
濃厚化化合物中に既に存在する水に加えて水８６．６％
を含有する。
【００８１】
酸性水性配合物のｐＨは２未満である。
【００８２】
このようにして生成される酸性水性配合物は濁っていることが立証される。
【００８３】
試験番号５
この試験は本発明を説明する。
【００８４】
濃厚化化合物
この試験は、この化合物の総重量に対する構成要素の重量パーセンテージで表し
ポリマーの総重量に対する異なるモノマーの重量パーセンテージで表し
５，５００ｇ／ｍｏｌｅに等しい分子量のポリエチレングリコール６９．４％、
イソホロンジ−イソシアネート５．３％、
１２個の炭素原子を有する直鎖アルコール２５．３％、
からなるポリウレタン濃厚化剤１７．６５％、
水１５．９０重量％、
脂肪鎖に１２から１８個の炭素原子を有し、７のエチレンオキシド単位を含む脂肪族アルコールの混合物であるエトキシル化非イオン性表面活性剤２１．９９重量％、
脂肪鎖に１２から１８個の炭素原子を有し、３のエチレンオキシド単位を含む脂肪族アルコールの混合物であるエトキシル化非イオン性表面活性剤４．４４重量％、
脂肪鎖に８個の炭素原子を有し、３５のエチレンオキシド単位を含む脂肪族アルコールの混合物であるエトキシル化非イオン性表面活性剤４０．０２重量％、
からなる濃厚化化合物を用いる。
【００８５】
このように生成される濃厚化化合物は透明である。
【００８６】
酸性水性配合物
この濃厚化化合物を酸性水性配合物の濃厚化に用い、この酸性水性配合物は、この配合物の総重量に対する構成要素の重量パーセンテージで表し
クエン酸３％、
上記濃厚化化合物９．１％、
濃厚化化合物中に既に存在する水に加えて水８７．９％、
を含有する。
【００８７】
酸性水性配合物のｐＨは２未満である。
【００８８】
このようにして生成される酸性水性配合物は透明であることが立証される。
【００８９】
試験番号６
この試験は本発明を説明する。
【００９０】
濃厚化化合物
この試験は、この化合物の総重量に対する構成要素の重量パーセンテージで表し
ポリマーの総重量に対する異なるモノマーの重量パーセンテージで表し
８，０００ｇ／ｍｏｌｅに等しい分子量のポリエチレングリコール６９．４％、
イソホロンジ−イソシアネート５．３％、
１２個の炭素原子を有する直鎖アルコール２５．３％、
からなるポリウレタン濃厚化剤１７．６５％、
水１５．９０重量％、
脂肪鎖に１２から１８個の炭素原子を有し、７のエチレンオキシド単位を含む脂肪族アルコールの混合物であるエトキシル化非イオン性表面活性剤２１．９９重量％、
脂肪鎖に１２から１８個の炭素原子を有し、３のエチレンオキシド単位を含む脂肪族アルコールの混合物であるエトキシル化非イオン性表面活性剤４．４４重量％、
脂肪鎖に８個の炭素原子を有し、３５のエチレンオキシド単位を含む脂肪族アルコールの混合物であるエトキシル化非イオン性表面活性剤４０．０２重量％、
からなる濃厚化化合物を用いる。
【００９１】
このように生成される濃厚化化合物は透明である。
【００９２】
酸性水性配合物
この濃厚化化合物を酸性水性配合物の濃厚化に用い、この酸性水性配合物は、この配合物の総重量に対する構成要素の重量パーセンテージで表し
クエン酸３％、
上記濃厚化化合物９．１％、
濃厚化化合物中に既に存在する水に加えて水８７．９％、
を含有する。
【００９３】
酸性水性配合物のｐＨは２未満である。
【００９４】
このようにして生成される酸性水性配合物は透明であることが立証される。
【００９５】
試験番号７
この試験は本発明を説明する。
【００９６】
濃厚化化合物
この試験は、この化合物の総重量に対する構成要素の重量パーセンテージで表し
ポリマーの総重量に対する異なるモノマーの重量パーセンテージで表し
１０，０００ｇ／ｍｏｌｅに等しい分子量のポリエチレングリコール６９．４％、
イソホロンジ−イソシアネート５．３％、
１２個の炭素原子を有する直鎖アルコール２５．３％、
からなるポリウレタン濃厚化剤１７．６５％、
水１５．９０重量％、
脂肪鎖に１２から１８個の炭素原子を有し、７のエチレンオキシド単位を含む脂肪族アルコールの混合物であるエトキシル化非イオン性表面活性剤２１．９９重量％、
脂肪鎖に１２から１８個の炭素原子を有し、３のエチレンオキシド単位を含む脂肪族アルコールの混合物であるエトキシル化非イオン性表面活性剤４．４４重量％、
脂肪鎖に８個の炭素原子を有し、３５のエチレンオキシド単位を含む脂肪族アルコールの混合物であるエトキシル化非イオン性表面活性剤４０．０２重量％、
からなる濃厚化化合物を用いる。
【００９７】
このように生成される濃厚化化合物は透明である。
【００９８】
酸性水性配合物
この濃厚化化合物を酸性水性配合物の濃厚化に用い、この酸性水性配合物は、この配合物の総重量に対する構成要素の重量パーセンテージで表し
クエン酸３％、
上記濃厚化化合物９．１％、
濃厚化化合物中に既に存在する水に加えて水８７．９％、
を含有する。
【００９９】
酸性水性配合物のｐＨは２未満である。
【０１００】
このようにして生成される酸性水性配合物は透明であることが立証される。
【０１０１】
試験番号８
この試験は本発明を説明する。
【０１０２】
濃厚化化合物
この試験は、この化合物の総重量に対する構成要素の重量パーセンテージで表し
ポリマーの総重量に対する異なるモノマーの重量パーセンテージで表し
１０，０００ｇ／ｍｏｌｅに等しい分子量のポリエチレングリコール８８．５％、
イソホロンジ−イソシアネート５．４％、
１２および１３個の炭素原子を有する直鎖アルコールの混合物６．１％、
からなるポリウレタン濃厚化剤１７．６５％、
水１５．９０重量％、
脂肪鎖に１２から１８個の炭素原子を有し、７のエチレンオキシド単位を含む脂肪族アルコールの混合物であるエトキシル化非イオン性表面活性剤２１．９９重量％、
脂肪鎖に１２から１８個の炭素原子を有し、３のエチレンオキシド単位を含む脂肪族アルコールの混合物であるエトキシル化非イオン性表面活性剤４．４４重量％、
脂肪鎖に８個の炭素原子を有し、３５のエチレンオキシド単位を含む脂肪族アルコールの混合物であるエトキシル化非イオン性表面活性剤４０．０２重量％、
からなる濃厚化化合物を用いる。
【０１０３】
このように生成される濃厚化化合物は透明である。
【０１０４】
酸性水性配合物
この濃厚化化合物を酸性水性配合物の濃厚化に用い、この酸性水性配合物は、この配合物の総重量に対する構成要素の重量パーセンテージで表し
クエン酸３％、
上記濃厚化化合物９．１％、
濃厚化化合物中に既に存在する水に加えて水８７．９％、
を含有する。
【０１０５】
酸性水性配合物のｐＨは２未満である。
【０１０６】
このようにして生成される酸性水性配合物は透明であることが立証される。
【０１０７】
試験番号９
この試験は本発明を説明する。
【０１０８】
濃厚化化合物
この試験は、この化合物の総重量に対する構成要素の重量パーセンテージで表し
ポリマーの総重量に対する異なるモノマーの重量パーセンテージで表し
１０，０００ｇ／ｍｏｌｅに等しい分子量のポリエチレングリコール８７．２％、
イソホロンジ−イソシアネート６．６％、
１２、１３、１４および１５個の炭素原子を有する直鎖アルコールの混合物６．２％、
からなるポリウレタン濃厚化剤１７．６５％、
水１５．９０重量％、
脂肪鎖に１２から１８個の炭素原子を有し、７のエチレンオキシド単位を含む脂肪族アルコールの混合物であるエトキシル化非イオン性表面活性剤２１．９９重量％、
脂肪鎖に１２から１８個の炭素原子を有し、３のエチレンオキシド単位を含む脂肪族アルコールの混合物であるエトキシル化非イオン性表面活性剤４．４４重量％、
脂肪鎖に８個の炭素原子を有し、３５のエチレンオキシド単位を含む脂肪族アルコールの混合物であるエトキシル化非イオン性表面活性剤４０．０２重量％、
からなる濃厚化化合物を用いる。
【０１０９】
このように生成される濃厚化化合物は透明である。
【０１１０】
酸性水性配合物
この濃厚化化合物を酸性水性配合物の濃厚化に用い、この酸性水性配合物は、この配合物の総重量に対する構成要素の重量パーセンテージで表し
クエン酸３％、
上記濃厚化化合物９．１％、
濃厚化化合物中に既に存在する水に加えて水８７．９％、
を含有する。
【０１１１】
酸性水性配合物のｐＨは２未満である。
【０１１２】
このようにして生成される酸性水性配合物は透明であることが立証される。
【０１１３】
試験番号１０
この試験は本発明を説明する。
【０１１４】
濃厚化化合物
この試験は、この化合物の総重量に対する構成要素の重量パーセンテージで表し
ポリマーの総重量に対する異なるモノマーの重量パーセンテージで表し
１０，０００ｇ／ｍｏｌｅに等しい分子量のポリエチレングリコール８８．２％、
イソホロンジ−イソシアネート６．０％、
１４個の炭素原子を有する直鎖アルコール５．８％、
からなるポリウレタン濃厚化剤１７．６５％、
水１５．９０重量％、
脂肪鎖に１２から１８個の炭素原子を有し、７のエチレンオキシド単位を含む脂肪族アルコールの混合物であるエトキシル化非イオン性表面活性剤２１．９９重量％、
脂肪鎖に１２から１８個の炭素原子を有し、３のエチレンオキシド単位を含む脂肪族アルコールの混合物であるエトキシル化非イオン性表面活性剤４．４４重量％、
脂肪鎖に８個の炭素原子を有し、３５のエチレンオキシド単位を含む脂肪族アルコールの混合物であるエトキシル化非イオン性表面活性剤４０．０２重量％、
からなる濃厚化化合物を用いる。
【０１１５】
このように生成される濃厚化化合物は透明である。
【０１１６】
酸性水性配合物
この濃厚化化合物を酸性水性配合物の濃厚化に用い、この酸性水性配合物は、この配合物の総重量に対する構成要素の重量パーセンテージで表し
クエン酸３％、
上記濃厚化化合物５．７％、
濃厚化化合物中に既に存在する水に加えて水９１．３％、
を含有する。
【０１１７】
酸性水性配合物のｐＨは２未満である。
【０１１８】
このようにして生成される酸性水性配合物は透明であることが立証される。
【０１１９】
試験番号１１
この試験は本発明を説明する。
【０１２０】
濃厚化化合物
この試験は、この化合物の総重量に対する構成要素の重量パーセンテージで表し
ポリマーの総重量に対する異なるモノマーの重量パーセンテージで表し
１０，０００ｇ／ｍｏｌｅに等しい分子量のポリエチレングリコール８８．２％、
イソホロンジ−イソシアネート６．０％、
１４個の炭素原子を有する直鎖アルコール５．８％、
からなるポリウレタン濃厚化剤１７．６５％、
水１５．９０重量％、
脂肪鎖に１２から１８個の炭素原子を有し、７のエチレンオキシド単位を含む脂肪族アルコールの混合物であるエトキシル化非イオン性表面活性剤２１．９９重量％、
脂肪鎖に１２から１８個の炭素原子を有し、３のエチレンオキシド単位を含む脂肪族アルコールの混合物であるエトキシル化非イオン性表面活性剤４．４４重量％、
脂肪鎖に８個の炭素原子を有し、３５のエチレンオキシド単位を含む脂肪族アルコールの混合物であるエトキシル化非イオン性表面活性剤４０．０２重量％、
からなる濃厚化化合物を用いる。
【０１２１】
このように生成される濃厚化化合物は透明である。
【０１２２】
酸性水性配合物
この濃厚化化合物を酸性水性配合物の濃厚化に用い、この酸性水性配合物は、この配合物の総重量に対する構成要素の重量パーセンテージで表し
クエン酸３％、
上記濃厚化化合物４．３５％、
濃厚化化合物中に既に存在する水に加えて水９２．６５％、
を含有する。
【０１２３】
酸性水性配合物のｐＨは２未満である。
【０１２４】
このようにして生成される酸性水性配合物は透明であることが立証される。
【０１２５】
試験番号１２
この試験は本発明を説明する。
【０１２６】
濃厚化化合物
この試験は、この化合物の総重量に対する構成要素の重量パーセンテージで表し
ポリマーの総重量に対する異なるモノマーの重量パーセンテージで表し
１０，０００ｇ／ｍｏｌｅに等しい分子量のポリエチレングリコール８８．２％、
イソホロンジ−イソシアネート６．０％、
１４個の炭素原子を有する直鎖アルコール５．８％、
からなるポリウレタン濃厚化剤１７．６５％、
水１５．９０重量％、
脂肪鎖に１２から１８個の炭素原子を有し、７のエチレンオキシド単位を含む脂肪族アルコールの混合物であるエトキシル化非イオン性表面活性剤２１．９９重量％、
脂肪鎖に１２から１８個の炭素原子を有し、３のエチレンオキシド単位を含む脂肪族アルコールの混合物であるエトキシル化非イオン性表面活性剤４．４４重量％、
脂肪鎖に８個の炭素原子を有し、３５のエチレンオキシド単位を含む脂肪族アルコールの混合物であるエトキシル化非イオン性表面活性剤４０．０２重量％、
からなる濃厚化化合物を用いる。
【０１２７】
このように生成される濃厚化化合物は透明である。
【０１２８】
酸性水性配合物
この濃厚化化合物を酸性水性配合物の濃厚化に用い、この酸性水性配合物は、この配合物の総重量に対する構成要素の重量パーセンテージで表し
クエン酸３％、
上記濃厚化化合物４．４％、
濃厚化化合物中に既に存在する水に加えて水９２．６％、
を含有する。
【０１２９】
酸性水性配合物のｐＨは２未満である。
【０１３０】
このようにして生成される酸性水性配合物は透明であることが立証される。
【０１３１】
試験番号１３
この試験は本発明を説明する。
【０１３２】
濃厚化化合物
この試験は、この化合物の総重量に対する構成要素の重量パーセンテージで表し
ポリマーの総重量に対する異なるモノマーの重量パーセンテージで表し
１０，０００ｇ／ｍｏｌｅに等しい分子量のポリエチレングリコール８８．２％、
イソホロンジ−イソシアネート６．０％、
１４個の炭素原子を有する直鎖アルコール５．８％、
からなるポリウレタン濃厚化剤１７．６５％、
水１５．９０重量％、
脂肪鎖に１２から１８個の炭素原子を有し、７のエチレンオキシド単位を含む脂肪族アルコールの混合物であるエトキシル化非イオン性表面活性剤２１．９９重量％、
脂肪鎖に１２から１８個の炭素原子を有し、３のエチレンオキシド単位を含む脂肪族アルコールの混合物であるエトキシル化非イオン性表面活性剤４．４４重量％、
脂肪鎖に８個の炭素原子を有し、３５のエチレンオキシド単位を含む脂肪族アルコールの混合物であるエトキシル化非イオン性表面活性剤４０．０２重量％、
からなる濃厚化化合物を用いる。
【０１３３】
このように生成される濃厚化化合物は透明である。
【０１３４】
酸性水性配合物
この濃厚化化合物を酸性水性配合物の濃厚化に用い、この酸性水性配合物は、この配合物の総重量に対する構成要素の重量パーセンテージで表し
クエン酸３％、
上記濃厚化化合物４．４５％、
濃厚化化合物中に既に存在する水に加えて水９２．５５％、
を含有する。
【０１３５】
酸性水性配合物のｐＨは２未満である。
【０１３６】
このようにして生成される酸性水性配合物は透明であることが立証される。
【０１３７】
試験番号１４
この試験は本発明を説明する。
【０１３８】
濃厚化化合物
この試験は、この化合物の総重量に対する構成要素の重量パーセンテージで表し
ポリマーの総重量に対する異なるモノマーの重量パーセンテージで表し
１０，０００ｇ／ｍｏｌｅに等しい分子量のポリエチレングリコール８８．２％、
イソホロンジ−イソシアネート６．０％、
１４個の炭素原子を有する直鎖アルコール５．８％、
からなるポリウレタン濃厚化剤１７．６５％、
水１５．９０重量％、
脂肪鎖に１２から１８個の炭素原子を有し、７のエチレンオキシド単位を含む脂肪族アルコールの混合物であるエトキシル化非イオン性表面活性剤２１．９９重量％、
脂肪鎖に１２から１８個の炭素原子を有し、３のエチレンオキシド単位を含む脂肪族アルコールの混合物であるエトキシル化非イオン性表面活性剤４．４４重量％、
脂肪鎖に８個の炭素原子を有し、３５のエチレンオキシド単位を含む脂肪族アルコールの混合物であるエトキシル化非イオン性表面活性剤４０．０２重量％、
からなる濃厚化化合物を用いる。
【０１３９】
このように生成される濃厚化化合物は透明である。
【０１４０】
酸性水性配合物
この濃厚化化合物を酸性水性配合物の濃厚化に用い、この酸性水性配合物は、この配合物の総重量に対する構成要素の重量パーセンテージで表し
クエン酸３％、
上記濃厚化化合物４．５％、
濃厚化化合物中に既に存在する水に加えて水９２．５％、
を含有する。
【０１４１】
酸性水性配合物のｐＨは２未満である。
【０１４２】
このようにして生成される酸性水性配合物は透明であることが立証される。
【０１４３】
試験番号１５
この試験は本発明を説明する。
【０１４４】
濃厚化化合物
この試験は、この化合物の総重量に対する構成要素の重量パーセンテージで表し
ポリマーの総重量に対する異なるモノマーの重量パーセンテージで表し
１０，０００ｇ／ｍｏｌｅに等しい分子量のポリエチレングリコール８６．６％、
イソホロンジ−イソシアネート６．７％、
１４個の炭素原子を有する直鎖アルコール６．７％、
からなるポリウレタン濃厚化剤１７．６５％、
水１５．９０重量％、
脂肪鎖に１２から１８個の炭素原子を有し、７のエチレンオキシド単位を含む脂肪族アルコールの混合物であるエトキシル化非イオン性表面活性剤２１．９９重量％、
脂肪鎖に１２から１８個の炭素原子を有し、３のエチレンオキシド単位を含む脂肪族アルコールの混合物であるエトキシル化非イオン性表面活性剤４．４４重量％、
脂肪鎖に８個の炭素原子を有し、３５のエチレンオキシド単位を含む脂肪族アルコールの混合物であるエトキシル化非イオン性表面活性剤４０．０２重量％、
からなる濃厚化化合物を用いる。
【０１４５】
このように生成される濃厚化化合物は透明である。
【０１４６】
酸性水性配合物
この濃厚化化合物を酸性水性配合物の濃厚化に用い、この酸性水性配合物は、この配合物の総重量に対する構成要素の重量パーセンテージで表し
クエン酸３％、
上記濃厚化化合物５．７％、
濃厚化化合物中に既に存在する水に加えて水９１．２％、
を含有する。
【０１４７】
酸性水性配合物のｐＨは２未満である。
【０１４８】
このようにして生成される酸性水性配合物は透明であることが立証される。
【０１４９】
試験番号１６
この試験は本発明を説明する。
【０１５０】
濃厚化化合物
この試験は、この化合物の総重量に対する構成要素の重量パーセンテージで表し
ポリマーの総重量に対する異なるモノマーの重量パーセンテージで表し
１０，０００ｇ／ｍｏｌｅに等しい分子量のポリエチレングリコール８６．６％、
イソホロンジ−イソシアネート６．７％、
１４個の炭素原子を有する直鎖アルコール６．７％、
からなるポリウレタン濃厚化剤１７．６５％、
水１５．９０重量％、
脂肪鎖に１２から１８個の炭素原子を有し、７のエチレンオキシド単位を含む脂肪族アルコールの混合物であるエトキシル化非イオン性表面活性剤２１．９９重量％、
脂肪鎖に１２から１８個の炭素原子を有し、３のエチレンオキシド単位を含む脂肪族アルコールの混合物であるエトキシル化非イオン性表面活性剤４．４４重量％、
脂肪鎖に８個の炭素原子を有し、３５のエチレンオキシド単位を含む脂肪族アルコールの混合物であるエトキシル化非イオン性表面活性剤４０．０２重量％、
からなる濃厚化化合物を用いる。
【０１５１】
このように生成される濃厚化化合物は透明である。
【０１５２】
酸性水性配合物
この濃厚化化合物を酸性水性配合物の濃厚化に用い、この酸性水性配合物は、この配合物の総重量に対する構成要素の重量パーセンテージで表し
クエン酸３％、
上記濃厚化化合物４．５％、
濃厚化化合物中に既に存在する水に加えて水９２．５％、
を含有する。
【０１５３】
酸性水性配合物のｐＨは２未満である。
【０１５４】
このようにして生成される酸性水性配合物は透明であることが立証される。
【０１５５】
試験番号１から１６に関する全ての結果を表１に示す。
【０１５６】
【表１】
2009520095.tif 000002
【０１５７】
表１を読解することで、従来技術の濃厚化水性化合物が当業者を満足させないことが示される。これらは全て濁っており、同じことがこれらを含有する酸性水性配合物にも当てはまる；さらに、これらの濃厚化効果は、全て５０未満であるＲ比の値に反映されるように、弱い。
【０１５８】
反対に、特には選り抜きの表面活性剤およびポリウレタン化合物に基づく、本発明による濃厚化水性化合物は、これらを含有する酸性水性配合物と同様に、透明性を有する。加えて、得られる濃厚化効果は、本発明の場合においてはＲの値が全て５０を上回るため、従来技術について測定されるものを遙かに凌駕する。
【実施例２】
【０１５９】
この実施例は、クエン酸もしくは酸素添加水を含有する酸性水性配合物を濃厚化する観点での、本発明による濃厚化水性化合物の使用を説明する。
【０１６０】
この実施例は、本発明による濃厚化水性化合物および本発明による酸性水性配合物をも説明する。
【０１６１】
試験番号１７および１８に対して、各々の濃厚化化合物および各々の酸性水性配合物の透明性もしくはにごり特性を視覚的に評価することによって開始する。
【０１６２】
最後に、各々の酸性水性配合物のＢｒｏｏｋｆｉｅｌｄ（商標）粘度を、２５℃および１０ｒｐｍで、（当業者に周知の方法に従って）モジュール番号３を用いて瞬間ｔ＝０で測定し、同じ測定を瞬間ｔ＝２８日に行う。
【０１６３】
試験番号１７
この試験は本発明を説明する。
【０１６４】
濃厚化化合物
この試験は、この化合物の総重量に対する構成要素の重量パーセンテージで表し
ポリマーの総重量に対する異なるモノマーの重量パーセンテージで表し
１０，０００ｇ／ｍｏｌｅに等しい分子量のポリエチレングリコール８６．６％、
イソホロンジ−イソシアネート６．７％、
１４個の炭素原子を有する直鎖アルコール６．７％、
からなるポリウレタン濃厚化剤１７．６５％、
水１５．９０重量％、
脂肪鎖に１２から１８個の炭素原子を有し、７のエチレンオキシド単位を含む脂肪族アルコールの混合物であるエトキシル化非イオン性表面活性剤２１．９９重量％、
脂肪鎖に１２から１８個の炭素原子を有し、３のエチレンオキシド単位を含む脂肪族アルコールの混合物であるエトキシル化非イオン性表面活性剤４．４４重量％、
脂肪鎖に８個の炭素原子を有し、３５のエチレンオキシド単位を含む脂肪族アルコールの混合物であるエトキシル化非イオン性表面活性剤４０．０２重量％、
からなる濃厚化化合物を用いる。
【０１６５】
このように生成される濃厚化化合物は透明である。
【０１６６】
酸性水性配合物
この濃厚化化合物を酸性水性配合物の濃厚化に用い、この酸性水性配合物は、この配合物の総重量に対する構成要素の重量パーセンテージで表し
クエン酸１０％、
上記濃厚化化合物１０．４％、
濃厚化化合物中に既に存在する水に加えて水７９．６％、
を含有する。
【０１６７】
酸性水性配合物のｐＨは２未満である。
【０１６８】
このようにして生成される酸性水性配合物は透明であることが立証される。
【０１６９】
この水性配合物の、２５℃および１０ｒｐｍで（当業者に周知の方法に従って）モジュール番号３を用いる、Ｂｒｏｏｋｆｉｅｌｄ（商標）粘度は
瞬間ｔ＝０で１２７５ｍＰａ．ｓ
瞬間ｔ＝２８日で１２００ｍＰａ．ｓ
に等しい。
【０１７０】
このように、この試験は、本発明による水性化合物が酸性水性配合物を、この透明性を維持しながら、有効に濃厚化し得ることを示す。
【０１７１】
さらに、この試験は、本発明による濃厚化水性化合物のおかげで、濃厚化効果が経時的に維持され得ることを示す。
【０１７２】
試験番号１８
この試験は本発明を説明する。
【０１７３】
濃厚化化合物
この試験は、この化合物の総重量に対する構成要素の重量パーセンテージで表し
ポリマーの総重量に対する異なるモノマーの重量パーセンテージで表し
１０，０００ｇ／ｍｏｌｅに等しい分子量のポリエチレングリコール８６．６％、
イソホロンジ−イソシアネート６．７％、
１４個の炭素原子を有する直鎖アルコール６．７％、
からなるポリウレタン濃厚化剤１７．６５％、
水１５．９０重量％、
脂肪鎖に１２から１８個の炭素原子を有し、７のエチレンオキシド単位を含む脂肪族アルコールの混合物であるエトキシル化非イオン性表面活性剤２１．９９重量％、
脂肪鎖に１２から１８個の炭素原子を有し、３のエチレンオキシド単位を含む脂肪族アルコールの混合物であるエトキシル化非イオン性表面活性剤４．４４重量％、
脂肪鎖に８個の炭素原子を有し、３５のエチレンオキシド単位を含む脂肪族アルコールの混合物であるエトキシル化非イオン性表面活性剤４０．０２重量％、
からなる濃厚化化合物を用いる。
【０１７４】
このように生成される濃厚化化合物は透明である。
【０１７５】
酸性水性配合物
この濃厚化化合物を酸性水性配合物の濃厚化に用い、この酸性水性配合物は、この配合物の総重量に対する構成要素の重量パーセンテージで表し
酸素添加水２１．１％、
上記濃厚化化合物１１．０％、
酸素添加水の安定化剤として用いられる１−ヒドロキシエチレン１，１ジ−ホスホン酸０．５％、
濃厚化化合物中に既に存在する水に加えて水６７．６％、
を含有する。
【０１７６】
酸性水性配合物のｐＨは３未満である。
【０１７７】
このようにして生成される酸性水性配合物は透明であることが立証される。
【０１７８】
この水性配合物の、２５℃および１０ｒｐｍで（当業者に周知の方法に従って）モジュール番号３を用いる、Ｂｒｏｏｋｆｉｅｌｄ（商標）粘度は
瞬間ｔ＝０で２１００ｍＰａ．ｓ
瞬間ｔ＝２８日で１８００ｍＰａ．ｓ
に等しい。
【０１７９】
このように、これらの試験は、本発明による水性化合物が酸性水性配合物を、この透明性を維持しながら、有効に濃厚化し得ることを示す。
【０１８０】
さらに、この試験は、本発明による濃厚化水性化合物のおかげで、濃厚化効果が経時的に維持され得ることを示す。
【実施例３】
【０１８１】
本発明を説明する試験番号１９から２３は、この組成物の総重量に対する構成要素の重量パーセンテージで表し
ポリマーの総重量に対する異なるモノマーの重量パーセンテージで表し
６，０００ｇ／ｍｏｌｅに等しい分子量のポリエチレングリコール８１．５％、
イソホロンジ−イソシアネート６．７％、
１２個の炭素原子を有する直鎖アルコール６．７％、
からなるポリウレタン濃厚化剤１７．６５％、
水１５．９０重量％、
脂肪鎖に１２から１８個の炭素原子を有し、７のエチレンオキシド単位を含む脂肪族アルコールの混合物であるエトキシル化非イオン性表面活性剤２１．９９重量％、
脂肪鎖に１２から１８個の炭素原子を有し、３のエチレンオキシド単位を含む脂肪族アルコールの混合物であるエトキシル化非イオン性表面活性剤４．４４重量％、
脂肪鎖に８個の炭素原子を有し、３５のエチレンオキシド単位を含む脂肪族アルコールの混合物であるエトキシル化非イオン性表面活性剤４０．０２重量％、
からなる濃厚化組成物を用いる。
【０１８２】
このように生成される濃厚化組成物は透明である。
【０１８３】
この濃厚化組成物を異なる酸性水性配合物の濃厚化に用い、この性質を表２に示す。
【０１８４】
この表は、各々の酸性水性配合物の、２５℃および１０ｒｐｍで（当業者に周知の方法に従って）モジュール番号３を用いるＢｒｏｏｋｆｉｅｌｄ（商標）粘度の値をも、この透明性または濁り特性と共に示す。
【０１８５】
【表２】
2009520095.tif 000003
【０１８６】
このように、これらの試験は、本発明による水性組成物が酸性水性配合物を、これらの透明性を維持しながら、有効に濃厚化し得ることを示す。
【実施例４】
【０１８７】
本発明を説明する試験番号２４から２７は、この組成物の総重量に対する構成要素の重量パーセンテージで表し
ポリマーの総重量に対する異なるモノマーの重量パーセンテージで表し
６，０００ｇ／ｍｏｌｅに等しい分子量のポリエチレングリコール８１．５％、
イソホロンジ−イソシアネート６．７％、
１２個の炭素原子を有する直鎖アルコール６．７％、
からなるポリウレタン濃厚化剤３０．０％、
水２０．０重量％、
脂肪鎖に９個の炭素原子を有し、１１５のエチレンオキシド単位を含む脂肪族アルコールの混合物であるエトキシル化非イオン性表面活性剤２０．０重量％、
脂肪鎖に８個の炭素原子を有し、３５のエチレンオキシド単位を含む脂肪族アルコールの混合物であるエトキシル化非イオン性表面活性剤３０．０重量％、
からなる濃厚化組成物を用いる。
【０１８８】
このように生成される濃厚化組成物は透明である。
【０１８９】
この濃厚化組成物を異なる酸性水性配合物の濃厚化に用い、この性質を表３に示す。
【０１９０】
この表は、各々の酸性水性配合物の、２５℃および１０ｒｐｍで（当業者に周知の方法に従って）モジュール番号３を用いるＢｒｏｏｋｆｉｅｌｄ（商標）粘度の値をも、この透明性または濁り特性と共に示す。
【０１９１】
【表３】
2009520095.tif 000004
【０１９２】
このように、これらの試験は、本発明による水性組成物が酸性水性配合物を、これらの透明性を維持しながら、有効に濃厚化し得ることを示す。
【実施例５】
【０１９３】
本発明を説明する試験番号２８から２９は、この組成物の総重量に対する構成要素の重量パーセンテージで表し
ポリマーの総重量に対する異なるモノマーの重量パーセンテージで表し
６，０００ｇ／ｍｏｌｅに等しい分子量のポリエチレングリコール８１．５％、
イソホロンジ−イソシアネート６．７％、
１２個の炭素原子を有する直鎖アルコール６．７％、
からなるポリウレタン濃厚化剤２５．０％、
水３１．０重量％、
脂肪鎖に８個の炭素原子を有し、３５のエチレンオキシド単位を含む脂肪族アルコールの混合物であるエトキシル化非イオン性表面活性剤２５．０重量％、
脂肪鎖に１４から１５個の炭素原子を有し、７のエチレンオキシド単位を含む脂肪族アルコールの混合物であるエトキシル化非イオン性表面活性剤１５．０重量％、
脂肪鎖に１２から１８個の炭素原子を有し、３のエチレンオキシド単位を含む脂肪族アルコールの混合物であるエトキシル化非イオン性表面活性剤４．０重量％、
からなる濃厚化組成物を用いる。
【０１９４】
このように生成される濃厚化組成物は透明である。
【０１９５】
この濃厚化組成物を異なる酸性水性配合物の濃厚化に用い、この性質を表４に示す。
【０１９６】
この表は、各々の酸性水性配合物の、２５℃および１０ｒｐｍで（当業者に周知の方法に従って）モジュール番号３を用いるＢｒｏｏｋｆｉｅｌｄ（商標）粘度の値をも、この透明性または濁り特性と共に示す。
【０１９７】
【表４】
2009520095.tif 000005
【０１９８】
このように、これらの試験は、本発明による水性組成物が酸性水性配合物を、これらの透明性を維持しながら、有効に濃厚化し得ることを示す。
【実施例６】
【０１９９】
本発明を説明する試験番号３０から３３は、この組成物の総重量に対する構成要素の重量パーセンテージで表し
ポリマーの総重量に対する異なるモノマーの重量パーセンテージで表し
２０，０００ｇ／ｍｏｌｅに等しい分子量のポリエチレングリコール９３．７％、
イソホロンジ−イソシアネート３．４３％、
１２個の炭素原子を有する直鎖アルコール２．８７％、
からなるポリウレタン濃厚化剤１０．０％、
水２０．０重量％、
脂肪鎖に８から１０個の炭素原子を有し、１００のエチレンオキシド単位および５のプロピレンオキシド単位を含む脂肪族アルコールの混合物であるエトキシル化非イオン性表面活性剤４０．０重量％、
脂肪鎖に１２から１５個の炭素原子を有し、７のエチレンオキシド単位を含む脂肪族アルコールの混合物であるエトキシル化非イオン性表面活性剤３０．０重量％、
からなる濃厚化組成物を用いる。
【０２００】
このように生成される濃厚化組成物は透明である。
【０２０１】
この濃厚化組成物を異なる酸性水性配合物の濃厚化に用い、この性質を表５に示す。
【０２０２】
この表は、各々の酸性水性配合物の、２５℃および１０ｒｐｍで（当業者に周知の方法に従って）モジュール番号３を用いるＢｒｏｏｋｆｉｅｌｄ（商標）粘度の値をも、この透明性または濁り特性と共に示す。
【０２０３】
【表５】
2009520095.tif 000006
【０２０４】
このように、これらの試験は、本発明による水性組成物が酸性水性配合物を、これらの透明性を維持しながら、有効に濃厚化し得ることを示す。
【実施例７】
【０２０５】
本発明を説明する試験番号３４から３６は、この組成物の総重量に対する構成要素の重量パーセンテージで表し
ポリマーの総重量に対する異なるモノマーの重量パーセンテージで表し
２０，０００ｇ／ｍｏｌｅに等しい分子量のポリエチレングリコール９３．７％、
イソホロンジ−イソシアネート３．４３％、
１２個の炭素原子を有する直鎖アルコール２．８７％、
からなるポリウレタン濃厚化剤１７．６５％、
水３５．９１重量％、
脂肪鎖に８個の炭素原子を有し、３５のエチレンオキシド単位を含む脂肪族アルコールの混合物であるエトキシル化非イオン性表面活性剤２０．０重量％、
脂肪鎖に１２から１８個の炭素原子を有し、７のエチレンオキシド単位を含む脂肪族アルコールの混合物であるエトキシル化非イオン性表面活性剤２２．０重量％、
脂肪鎖に１２から１８個の炭素原子を有し、３のエチレンオキシド単位を含む脂肪族アルコールの混合物であるエトキシル化非イオン性表面活性剤４．４４重量％、
からなる濃厚化組成物を用いる。
【０２０６】
このように生成される濃厚化組成物は透明である。
【０２０７】
この濃厚化組成物を異なる酸性水性配合物の濃厚化に用い、この性質を表６に示す。
【０２０８】
この表は、各々の酸性水性配合物の、２５℃および１０ｒｐｍで（当業者に周知の方法に従って）モジュール番号３を用いるＢｒｏｏｋｆｉｅｌｄ（商標）粘度の値をも、この透明性または濁り特性と共に示す。
【０２０９】
【表６】
2009520095.tif 000007
【０２１０】
このように、これらの試験は、本発明による水性組成物が酸性水性配合物を、これらの透明性を維持しながら、有効に濃厚化し得ることを示す。
【手続補正書】
【提出日】平成19年7月12日(2007.7.12)
【手続補正１】
【補正対象書類名】特許請求の範囲
【補正対象項目名】全文
【補正方法】変更
【補正の内容】
【特許請求の範囲】
【請求項１】
各々の構成要素の重量パーセンテージで表し、この配合物の総重量に対して
（ａ）少なくとも２種類の非イオン性表面活性剤１０％から８０％、および好ましくは、２０％から６５％、
（ｂ）アルキルもしくはアリールもしくはアリアルキル型の少なくとも１つの基またはこれらの基の混合物、好ましくはポリエチレングリコールである、ポリアルキレングリコール型の少なくとも１つの基、および
モノイソシアネート、および特には、１−デシルイソシアネート、１−ドデシルイソシアネート、ミリスチルイソシアネート、パルミチルイソシアネート、ステアリルイソシアネート、
ジイソシアネート、および特には、１，４−ブタンジ−イソシアネート、１，６−ヘキサンジイソシアネート、脂環式ジイソシアネート、および特には、イソホロンジイソシアネート、１，３−および１，４−シクロヘキサンジイソシアネート、４，４’ジイソシアナトジシクロヘキシルメタン、１−メチル−２，４−ジイソシアナトシクロヘキサンおよび１−メチル−２，６−ジイソシアナトシクロヘキサンとのこの混合物、
トリイソシアネート、および特には、ヘキサメチレンジイソシアネートビューレット、ヘキサメチレンジイソシアネートトリマー、イソホロンジイソシアネートトリマー、
並びにこれらの混合物、
のうちから選択される少なくとも１つのイソシアネート基からなる、少なくとも１種類のポリウレタン化合物４％から４０％、および好ましくは、１０％から３０％、
（ｃ）並びに水残部、
を含有することを特徴とする、濃厚化透明水性化合物。
【請求項２】
濃厚化透明水性化合物が用いる表面活性剤に関して、該表面活性剤が、好ましくは３から４０のオキシエチレン単位を有し、および好ましくは８から３０個の炭素原子、非常に好ましくは８から２０個の炭素原子を有する、非イオン性オキシアルキル化脂肪族アルコールであることを特徴とする、請求項１に記載の濃厚化透明水性化合物。
【請求項３】
濃厚化透明水性化合物が用いるポリウレタンに関して、アルキルもしくはアリールもしくはアリアルキル型の基、これらの基の混合物が、好ましくは、脂肪族アルコールであり、これらの脂肪族アルコールが、好ましくは８から２０個の炭素原子、非常に好ましくは１０から１８個の炭素原子、および極めて好ましくは１０から１６個の炭素原子を有することを特徴とする、請求項１もしくは２の一項に記載の濃厚化透明水性化合物。
【請求項４】
濃厚化透明水性化合物が用いるポリウレタンに関して、ポリアルキレングリコール基が５，０００ｇ／ｍｏｌｅから２０，０００ｇ／ｍｏｌｅ、および好ましくは８，０００ｇ／ｍｏｌｅから１５，０００ｇ／ｍｏｌｅ、および非常に好ましくは８，０００ｇ／ｍｏｌｅから１２，０００ｇ／ｍｏｌｅの分子量を有することを特徴とする、請求項１から３の一項に記載の濃厚化透明水性化合物。
【請求項５】
濃厚化透明水性化合物が用いるポリウレタンに関して、イソシアネート基がジイソシアネート、および特には、１，４−ブタンジ−イソシアネート、１，６−ヘキサンジイソシアネート、脂環式ジイソシアネート、および特には、イソホロンジイソシアネート、１，３−および１，４−シクロヘキサンジイソシアネート、４，４’ジイソシアナトジシクロヘキシルメタン、１−メチル−２，４−ジイソシアナトシクロヘキサンおよび１−メチル−２，６−ジイソシアナトシクロヘキサンとのこの混合物並びにこれらの混合物のうちから選択されることを特徴とし、および好ましくは、イソシアネート基がイソホロンジイソシアネートであることを特徴とする、請求項１から４の一項に記載の濃厚化透明水性化合物。
【請求項６】
酸性水性配合物の濃厚化およびこれらの透明性の保持のための
（ａ）少なくとも２種類の非イオン性表面活性剤、
（ｂ）アルキルもしくはアリールもしくはアリアルキル型の少なくとも１つの基またはこれらの基の混合物、好ましくはポリエチレングリコールである、ポリアルキレングリコール型の少なくとも１つの基、および
モノイソシアネート、および特には、１−デシルイソシアネート、１−ドデシルイソシアネート、ミリスチルイソシアネート、パルミチルイソシアネート、ステアリルイソシアネート、
ジイソシアネート、および特には、１，４−ブタンジ−イソシアネート、１，６−ヘキサンジイソシアネート、脂環式ジイソシアネート、および特には、イソホロンジイソシアネート、１，３−および１，４−シクロヘキサンジイソシアネート、４，４’ジイソシアナトジシクロヘキシルメタン、１−メチル−２，４−ジイソシアナトシクロヘキサンおよび１−メチル−２，６−ジイソシアナトシクロヘキサンとのこの混合物、
トリイソシアネート、および特には、ヘキサメチレンジイソシアネートビューレット、ヘキサメチレンジイソシアネートトリマー、イソホロンジイソシアネートトリマー、
並びにこれらの混合物、
のうちから選択される少なくとも１つの特定のイソシアネート基からなる、少なくとも１種類のポリウレタン化合物、
（ｃ）並びに水、
を含有する濃厚化透明水性化合物の使用。
【請求項７】
該濃厚化透明水性化合物が、各々の構成要素の重量パーセンテージで表し、この配合物の総重量に対して
（ａ）少なくとも２種類の非イオン性表面活性剤１０％から８０％、および好ましくは、２０％から６５％、
（ｂ）アルキルもしくはアリールもしくはアリアルキル型の少なくとも１つの基またはこれらの基の混合物、好ましくはポリエチレングリコールである、ポリアルキレングリコール型の少なくとも１つの基、および
モノイソシアネート、および特には、１−デシルイソシアネート、１−ドデシルイソシアネート、ミリスチルイソシアネート、パルミチルイソシアネート、ステアリルイソシアネート、
ジイソシアネート、および特には、１，４−ブタンジ−イソシアネート、１，６−ヘキサンジイソシアネート、脂環式ジイソシアネート、および特には、イソホロンジイソシアネート、１，３−および１，４−シクロヘキサンジイソシアネート、４，４’ジイソシアナトジシクロヘキシルメタン、１−メチル−２，４−ジイソシアナトシクロヘキサンおよび１−メチル−２，６−ジイソシアナトシクロヘキサンとのこの混合物、
トリイソシアネート、および特には、ヘキサメチレンジイソシアネートビューレット、ヘキサメチレンジイソシアネートトリマー、イソホロンジイソシアネートトリマー、
並びにこれらの混合物、
のうちから選択される少なくとも１つのイソシアネート基からなる、少なくとも１種類のポリウレタン化合物４％から４０％、および好ましくは、１０％から３０％、
（ｃ）並びに水残部、
を含有することを特徴とする、請求項６に記載の使用。
【請求項８】
濃厚化透明水性組成物が、好ましくは３から４０のオキシエチレン単位を有し、および好ましくは８から３０個の炭素原子、および非常に好ましくは８から２０個の炭素原子を有する、非イオン性オキシアルキル化脂肪族アルコールである少なくとも２種類の表面活性剤を含有することを特徴とする、請求項６もしくは７の一項に記載の使用。
【請求項９】
濃厚化透明水性化合物が少なくとも１種類のポリウレタン化合物を含有し、このアルキルもしくはアリールもしくはアリアルキル型の基またはこれらの基の混合物が、好ましくは、脂肪族アルコールであり、これらの脂肪族アルコールが、好ましくは８から２０個の炭素原子、非常に好ましくは１０から１８個の炭素原子、および極めて好ましくは１０から１６個の炭素原子を有することを特徴とする、請求項６から８の一項に記載の使用。
【請求項１０】
濃厚化透明水性化合物が少なくとも１種類のポリウレタン化合物を含有し、このポリエチレングリコール基が５，０００ｇ／ｍｏｌｅから２０，０００ｇ／ｍｏｌｅ、および好ましくは８，０００ｇ／ｍｏｌｅから１５，０００ｇ／ｍｏｌｅ、および非常に好ましくは８，０００ｇ／ｍｏｌｅから１２，０００ｇ／ｍｏｌｅの分子量を有することを特徴とする、請求項６から９の一項に記載の使用。
【請求項１１】
濃厚化透明水性化合物が少なくとも１種類のポリウレタン化合物を含有し、このイソシアネート基がジイソシアネート、および特には、１，４−ブタンジ−イソシアネート、１，６−ヘキサンジイソシアネート、脂環式ジイソシアネート、および特には、イソホロンジイソシアネート、１，３−および１，４−シクロヘキサンジイソシアネート、４，４’ジイソシアナトジシクロヘキシルメタン、１−メチル−２，４−ジイソシアナトシクロヘキサンおよび１−メチル−２，６−ジイソシアナトシクロヘキサンとのこの混合物並びにこれらの混合物のうちから選択されることを特徴とし、および好ましくは、イソシアネート基がイソホロンジイソシアネートであることを特徴とする、請求項６から１０の一項に記載の使用。
【請求項１２】
濃厚化しようとする酸性水性配合物の総重量に対して、濃厚化透明水性化合物２重量％から５０重量％、および好ましくは、４重量％から２０重量％を用いることを特徴とする、請求項６から１１の一項に記載の使用。
【請求項１３】
濃厚化透明水性化合物を、特には、塩酸、リン酸、硫酸、硝酸、スルファミン酸、酢酸、ホウ酸、シトラコン酸、クエン酸、ジグリコール酸、エチレンジアミン四酢酸、フッ化水素酸、ギ酸、グルコヘプトン酸、グルタル酸、グリコール酸、グリオキシル酸、イセチオン酸、イタコン酸、乳酸、マレイン酸、リンゴ酸、メタンスルホン酸、メチルコハク酸、オクチル酸、シュウ酸、過酢酸、プロピオン酸、サッカリン酸、コハク酸もしくは吉草酸のうちから、またはホスホン酸、例えば、特には、１−ヒドロキシエタン  １，１−ジホスホン酸、アミノトリメチレンホスホン酸、エチレンジアミンテトラメチルホスホン酸、ジエチレントリアミンペンタメチルホスホン酸、ヘキサメチレンジアミンテトラメチルホスホン酸、ヒドロキシエチルアミノジメチルホスホン酸、２−ホスホノブタン−１，２，４−トリカルボン酸、もしくはこれらの酸の混合物のうちから、または酸素添加水を含むこれらの酸の混合物に対して選択される、少なくとも１種類の酸性化剤化合物を含有する酸性水性構成体において用いることを特徴とする、請求項６から１２の一項に記載の使用。
【請求項１４】
濃厚化透明水性化合物を酸性水性配合物において用い、このｐＨが７未満、好ましくは６未満、非常に好ましくは５未満、およびさらにより好ましくは４未満であることを特徴とする、請求項６から１３の一項に記載の使用。
【請求項１５】
請求項１から５の一項に記載の濃厚化水性化合物を含有することを特徴とする、外見が透明であり、濃厚化された酸性水性配合物。
【国際調査報告】
2009520095.tif 000008
2009520095.tif 000009
2009520095.tif 000010
2009520095.tif 000011
2009520095.tif 000012
2009520095.tif 000013